(57)【要約】  本発明は、翼部と、ノズルと、ハウジングとを含む流路部を備えるタービン（１２２）と、前記タービンの翼部の回転を利用してエンジン（１１０）に空気を導入する圧縮機（１２４）と、を備え、前記エンジンの排気路（２０２）に設けられた過給機（１２０）を用いるコーキングデポジットの堆積防止方法であって、前記タービンの前記流路部の翼部、ノズル、およびハウジングの少なくとも１つの表面に、炭化反応における標準自由エネルギー変化が−５０ｋＪ／ｍｏｌ以上となる元素を含む被膜を設ける被膜工程を有するコーキングデポジットの堆積防止方法である。
2012098807.tif 000002
【特許請求の範囲】
【請求項１】
翼部と、ノズルと、ハウジングとを含む流路部を備えるタービンと、前記タービンの翼部の回転を利用してエンジンに空気を導入する圧縮機と、を備え、前記エンジンに空気を導入する過給機を用いるコーキングデポジットの堆積防止方法であって、
前記タービンの前記流路部の前記翼部、前記ノズル、前記ハウジングの少なくとも１つの表面に、炭化反応における標準自由エネルギー変化が−５０ｋＪ／ｍｏｌ以上となる元素を含む被膜を設ける被膜工程を有するコーキングデポジットの堆積防止方法。
【請求項２】
前記元素は、Ｎｉ、Ｓｉ、Ｍｇ、Ｆｅ、Ｃｏ、Ｗ、Ｐｔ、Ａｕ、Ｃｕから選択された１または複数の元素もしくはその化合物である請求項１に記載のコーキングデポジットの堆積防止方法。
【請求項３】
エンジンの排気路に設けられた過給機であって、
翼部と、ノズルと、ハウジングを含む流路部を備えるタービンと、
前記タービンの翼部の回転を利用して前記エンジンに空気を導入する圧縮機と、
を備え、
少なくとも前記流路部の表面には、炭化反応における標準自由エネルギー変化が−５０ｋＪ／ｍｏｌ以上となる元素を含む被膜を有する過給機。
【発明の詳細な説明】
【技術分野】
【０００１】
本発明は、エンジンの排気路に設けられた過給機のタービンにおける炭素質の堆積物（コーキングデポジット）の発生を防止する堆積防止方法および過給機に関する。
本願は、２０１１年１月２０日に日本に出願された特願２０１１−１０２６６号に基づき優先権を主張し、その内容をここに援用する。
【背景技術】
【０００２】
エンジンの排気路に設けられた過給機のタービン（翼部およびハウジング）には、エンジンから排出された排気ガス（気相）に含まれる燃料や潤滑油（エンジン油）等が気化した物質が固着する。そして、タービンの表面（金属）において、付着した有機化合物（燃料や潤滑油）に由来した炭化反応が進行し、燃料や潤滑油に含有される無機化合物（酸化防止剤や清浄分散剤由来）が堆積する。タービンの翼部（インペラ）に炭素質（炭素や炭化した無機物で構成される物質）の堆積物（コーキングデポジット）が生じると、インペラがアンバランスになる。その結果、インペラに振動が発生するとともに、インペラとハウジングのクリアランス量が低下するため、タービンが損傷したり、回転効率が低下する。【０００３】
このように発生したコーキングデポジットをタービンから除去するために、水噴射を行う方法が採られている。しかしながら、このような気相に含まれる物質によって生じるコーキングデポジットは、硬度が高いため、水噴射では高い除去効果を得ることはできない。【０００４】
そこで、タービン（翼部およびハウジング）の表面に何らかの処理を施し、堆積物の発生を予め防止することが考えられる。炭化水素を含有する液体が流通する際に接触する金属表面への炭素の析出を防止する技術として、金属表面にクロム（Ｃｒ）をメッキする技術（例えば、特許文献１）が提案されている。特許文献１は、液体中の炭化水素の分解を抑えることで炭素の析出を防止することを目的とし、炭化水素の分解を促進する触媒であるニッケル（Ｎｉ）や鉄（Ｆｅ）の金属表面への露出を防止するためにＣｒメッキを施す技術を説明している。【０００５】
また、表面にアルミナ（Ａｌ２Ｏ３）を被覆する技術（例えば、特許文献２）も提案されている。特許文献２は、酸化反応を抑制し、物体表面からの蒸発、気化を促進することで炭化水素、脂肪酸等の表面への付着を防止することを目的とし、酸化反応を促進する触媒であるマンガン（Ｍｎ）、銅（Ｃｕ）、プラチナ（Ｐｔ）、パラジウム（Ｐｄ）ではなく、酸化反応を促進しない、Ａｌ２Ｏ３を被覆する技術である。
【先行技術文献】
【特許文献】
【０００６】
【特許文献１】特開平６−１４６００８号公報
【特許文献２】特開昭５９−４９３１４号公報
【発明の概要】
【発明が解決しようとする課題】
【０００７】
しかし、特許文献１および２に記載された技術を利用して、金属表面にＣｒメッキやＡｌ２Ｏ３の被覆を施したとしても、上述した気相に含まれる物質によって生じるコーキングデポジットの堆積を防止することはできず、反対にコーキングデポジットの発生を促進する結果となった。【０００８】
本発明は、このような課題に鑑み、炭化反応を抑制することで、タービンに生じるコーキングデポジットの発生を防止することが可能な堆積防止方法および過給機を提供することを目的としている。
【課題を解決するための手段】
【０００９】
本発明は、上記課題を解決するための手段として、以下の構成を採用する。第１の発明は、翼部と、ノズルと、ハウジングとを含む流路部を備えるタービンと、前記タービンの翼部の回転を利用して前記エンジンに空気を導入する圧縮機と、を備え、エンジンの排気路に設けられた過給機を用いるコーキングデポジットの堆積防止方法である。このコーキングデポジットの堆積防止方法は、前記タービンの前記流路部の翼部、ノズル、およびハウジングの少なくとも１つの表面に、炭化反応における標準自由エネルギー変化が−５０ｋＪ／ｍｏｌ以上となる元素を含む被膜を設ける被膜工程を有する。【００１０】
第２の発明は、上記第１の発明において、上記元素が、Ｎｉ、Ｓｉ、Ｍｇ、Ｆｅ、Ｃｏ、Ｗ、Ｐｔ、Ａｕ、Ｃｕから選択された１または複数の元素もしくはその化合物であり、好ましくはＮｉまたはＳｉもしくはその化合物であり、より好ましくはＮｉまたはその化合物である。【００１１】
第３の発明は、エンジンの排気路に設けられた過給機であって、翼部と、ノズルと、ハウジングとを備えるタービンと、タービンの翼部の回転を利用してエンジンに空気を導入する圧縮機と；備える。少なくとも前記流路部の表面には、炭化反応における標準自由エネルギー変化が−５０ｋＪ／ｍｏｌ以上となる元素を含む被膜を有する。
【発明の効果】
【００１２】
本発明では、炭化反応を抑制することで、タービンに生じるコーキングデポジットの発生を防止することが可能となる。
【図面の簡単な説明】
【００１３】
【図１】コーキングデポジット発生防止システムを説明するための説明図である。
【図２】数種の元素の炭化反応における標準自由エネルギー変化を説明するための説明図である。
【図３】未処理のダクタイル鋳鉄（ＦＣＤ）と、ＦＣＤに表面処理を施したときのコーキングデポジットの発生量（堆積量）を説明するための説明図である。
【図４Ａ】塗料を単体で、Ａｒ雰囲気下、６５０℃で、１２０時間放置した場合の結果を説明するための説明図である。
【図４Ｂ】塗料を単体で、Ａｒ雰囲気下、６５０℃で、１２０時間放置した場合の結果を説明するための説明図である。
【図５】未処理のＦＣＤ、未処理のＮｉ基合金、およびＮｉ基合金に対し、表面処理を施したときのコーキングデポジットの発生量（堆積量）を説明するための説明図である。
【発明を実施するための形態】
【００１４】
以下に図面を参照しながら、本発明の好適な実施形態について詳細に説明する。この実施形態に示す寸法、材料および具体的な数値等は、発明の理解を容易とするための例示にすぎず、特に断る場合を除き、本発明を限定するものではない。なお、本明細書及び図面において、実質的に同一の機能および構成を有する要素には、同一の符号を付することにより重複説明を省略し、本発明に直接関係のない要素は図示を省略する。
【００１５】
（コーキングデポジット発生防止システム）
図１は、本実施形態にかかるコーキングデポジット発生防止システム１００を説明するための説明図である。図１に示すように、コーキングデポジット発生防止システム１００は、エンジン１１０と、過給機１２０とを含む。コーキングデポジット発生防止システム１００は、例えば、巡視艇や漁船等の小、中型船舶に利用される。エンジン１１０は、４サイクルエンジン（４ストロークエンジン）を例に挙げて説明するが、コーキングデポジット発生防止システム１００を、コンテナ船やタンカー等の大型船舶に利用し、エンジン１１０に２サイクルエンジン（２ストロークエンジン）を採用することもできる。また、コーキングデポジット発生防止システム１００を、バイオディーゼル等を燃料とする車両に利用することもできる。
【００１６】
エンジン１１０は、シリンダ１１０ａと、ピストン１１０ｂと、吸気弁１１０ｃと、排気弁１１０ｄと、吸気マニホールド１１２と、排気マニホールド１１４とを含む。エンジン１１０は、吸入、圧縮、燃焼、排気といった４つの行程を通じて、クロスヘッド（図示せず）に連結されたピストン１１０ｂが、シリンダ１１０ａ内を摺動自在に、図１中の白抜き矢印に示す方向に往復移動する。吸気マニホールド１１２は、エンジン１１０に設けられた複数の吸気弁１１０ｃそれぞれを通じてシリンダ１１０ａと連通する複数の吸気路を集約する。排気マニホールド１１４は、エンジン１１０に設けられた複数の排気弁１１０ｄそれぞれを通じてシリンダ１１０ａと連通する複数の排気路を集約する。
【００１７】
過給機１２０は、例えば、舶用の過給機であり、エンジン１１０の排気マニホールド１１４の下流の排気路２０２に設けられ、タービン１２２と、タービン１２２と同軸の圧縮機１２４とを含む。タービン１２２は、翼部（インペラ）とハウジングとを含む。タービン１２２の翼部は、排気マニホールド１１４から排出された排気ガスＸ１によって回転する。圧縮機１２４は、このタービン１２２の翼部の回転を利用し、外部から導入される活性ガス（酸素、オゾン等の酸化剤、または、その混合気（例えば空気））を圧縮して吸気マニホールド１１２に吸気し、エンジン１１０への吸気の圧力を高める。こうすることで、エンジン１１０の出力を向上させることができる。
【００１８】
本実施形態の過給機１２０のタービン１２２において、翼部、ノズルおよびハウジングを含む流路部の表面には、タービン１２２の動作温度（例えば、舶用の過給機の場合６５０℃程度、ガソリン車の過給機の場合１０５０℃程度、ディーゼル車の過給機の場合８５０℃程度、トラックの過給機の場合５００℃程度）において、炭化反応における標準自由エネルギー変化が−５０ｋＪ／ｍｏｌ以上となる元素を含む被膜が設けられている。ここで、炭化反応における標準自由エネルギー変化が−５０ｋＪ／ｍｏｌ以上となる元素は、例えば、Ｎｉ、ケイ素（Ｓｉ）、マグネシウム（Ｍｇ）、Ｆｅ、コバルト（Ｃｏ）、タングステン（Ｗ）、Ｐｔ、金（Ａｕ）、Ｃｕから選択された１または複数の元素もしくはその化合物であり、好ましくはＮｉまたはＳｉもしくはその化合物であり、より好ましくはＮｉまたはその化合物である。
【００１９】
図２は、数種の元素の炭化反応における標準自由エネルギー変化を説明するための説明図である。標準自由エネルギー変化が０の場合、炭化反応は平衡状態であり、標準自由エネルギー変化が正の（０を上回る）値を示している場合、炭化反応が抑制され（進行し難く）、標準自由エネルギー変化が負（０未満）の値を示している場合、炭化反応が進行しやすい。
【００２０】
図２を参照すると、例えば、Ｎｉ、Ｆｅ、Ｃｏは、タービン１２２の動作温度である６５０℃において標準自由エネルギー変化が正の値を示すので、炭化反応は進行し難い。一方、例えば、Ｗ、Ｃｒ、Ｍｎ、Ａｌは、タービン１２２の動作温度である６５０℃において標準自由エネルギー変化が負の値を示すので、炭化反応は進行しやすい。
【００２１】
したがって、タービン１２２の表面に、炭化反応の標準自由エネルギー変化が０以上である物質を成膜すれば、炭化反応が抑制され、タービン１２２の表面へのコーキングデポジット（炭素や炭化した金属の堆積物）の発生を防止することができる。
【００２２】
なお、図２を参照すると、ＷやＳｉは、標準自由エネルギー変化が正の値をとらないが、−５０ｋＪ／ｍｏｌを上回っている。したがって、ＷやＳｉのような、タービン１２２の材質と比較して、炭化反応の標準自由エネルギー変化が大きい物質（例えば、標準自由エネルギー変化が−５０ｋＪ／ｍｏｌ以上の物質）を成膜すれば、タービン１２２の表面に何も処理を施さない場合と比較して、炭化反応が抑制され、タービン１２２の表面へのコーキングデポジット（炭素や炭化した金属の析出物）の発生を防止することができる。
【００２３】
（堆積防止方法）
本実施形態にかかる堆積防止方法は、エンジン１１０の排気路２０２に設けられた過給機１２０のタービン１２２に、炭化反応における標準自由エネルギー変化が−５０ｋＪ／ｍｏｌ以上となる元素を含む被膜を設ける（被膜工程）。
【００２４】
ここで、被膜工程は、炭化反応における標準自由エネルギー変化が−５０ｋＪ／ｍｏｌ以上となる元素を含む塗料を塗布したり、標準自由エネルギー変化が−５０ｋＪ／ｍｏｌ以上となる元素を溶射あるいはメッキしたりすることで、タービン１２２に被膜を設ける工程である。なお、この被膜工程では、元素を溶射して被膜を設けるより、塗料を塗布するあるいは元素をメッキして被膜を設ける方が好ましい。例えば、元素を溶射して被膜を設ける場合、被膜に多くの空孔が形成されるため、その空孔を通じて油が母材（鉄）に触れる可能性がある。すなわち、油と母材とを十分に遮断することが難しい。一方、塗料を塗布するあるいは元素をメッキして被膜を設ける場合には、上記のような空孔は生じないため、油と母材とを完全に遮断することができる。さらに、元素を溶射して被膜を設ける場合、被膜の表面が粗くなるため、表面を平滑化させるために表面研磨等の後処理を必要とする。一方、塗料を塗布するあるいは元素をメッキして被膜を設ける場合には、表面が粗くなることはないため、上記のような後処理は必要ない。また、塗料を塗布する場合、スプレーを使用して塗布してもよく、手作業で塗布してもよい。好ましくは、被膜の表面の粗さをより抑えることができるスプレーを使用する方がよい。
なお、この被膜工程では、翼部と、ノズルと、ハウジングを含む流路部を備えるタービンにおいて、翼部と、ノズルと、ハウジングの少なくとも１つを被膜する。
【００２５】
なお、標準自由エネルギー変化が−５０ｋＪ／ｍｏｌ以上となる元素を含む塗料を塗布して被膜を設ける場合、塗料を塗布した後にタービン１２２を動作させると、タービン１２２の温度は６５０℃程度となる。そのため、塗料が焼結されて塗料に含まれる元素を含む被膜が形成されることになる。
【００２６】
（実施例１）
タービン１２２のハウジングの材質であるＦＣＤ（ダクタイル鋳鉄）に塗料１、２、３を塗布したもの、ＦＣＤにＮｉを成膜したもの、および未処理のＦＣＤを、ＬＯ（Lubricating Oil：潤滑油）とＦＯ（Fuel Oil：燃料油）とが８：２で混合された混合試料を気化した雰囲気下、６５０℃で、１２０時間放置した。ここで、塗料１、２はＡｌが分散されたシリコーン系樹脂、塗料３はＣｕが分散されたシリコーン系樹脂である。
【００２７】
図３は、未処理のＦＣＤと、ＦＣＤに表面処理を施したときのコーキングデポジットの発生量（堆積量）を説明するための説明図であり、図４Ａおよび図４Ｂは、塗料１および塗料３を単体で、Ａｒ雰囲気下、６５０℃で、１２０時間放置した場合の結果を説明するための説明図である。なお、コーキングデポジットの発生量の評価方法は、特開２０１１−７５５０号公報に記載された固形物質生成の評価方法を利用した。
【００２８】
図３に示すように、未処理のＦＣＤのコーキングデポジットの発生量を１．０とした場合、塗料１では１．３倍、塗料２では１．８倍、塗料３では１．３倍のコーキングデポジットの発生量であり、Ｎｉではコーキングデポジットの発生量が０であった。
【００２９】
図４Ａおよび図４Ｂを参照すると、塗料１をＡｒ（アルゴン）雰囲気下、６５０℃で、１２０時間放置すると、シリコーン樹脂に含まれる有機化合物が揮発し、無機化合物であるＡｌ、Ｓｉ、Ｆｅを含む化合物が生成されることがわかる。つまり、塗料１を塗布した場合、ＦＣＤの表面には主に、Ａｌ、Ｓｉ、Ｆｅを含む被膜が存在すると考えられる。Ａｌは標準自由エネルギー変化が−５０ｋＪ／ｍｏｌ未満であるが、ＳｉとＦｅによって、コーキングデポジットの発生量が１．３倍程度に抑えられたと推測される。
【００３０】
一方、Ａｌが分散されたシリコーン系樹脂である塗料２では、ＳｉがＡｌによる炭化反応の進行を抑制しきれず、コーキングデポジットの発生量が１．８倍程度に増加したと考えられる。
【００３１】
図４Ａおよび図４Ｂを参照すると、塗料３をＡｒ雰囲気下、６５０℃で、１２０時間放置すると、シリコーン樹脂に含まれる有機化合物が揮発し、無機化合物であるＳｉ、Ｆｅ、Ｃｕを含む化合物が生成されることがわかる。つまり、塗料３を塗布した場合、ＦＣＤの表面には主に、Ｓｉ、Ｆｅ、Ｃｕを含む被膜が存在すると考えられる。これらの元素は、標準自由エネルギー変化が−５０ｋＪ／ｍｏｌ以上であるため、コーキングデポジットの発生量が１．３倍程度に抑えられたと推測される。
【００３２】
図３に示すように、ＦＣＤにＮｉを成膜した場合、コーキングデポジットの発生量は０と著しく低減することができた。図２を参照すると、Ｎｉは、標準自由エネルギー変化が３０ｋＪ／ｍｏｌと高いため、炭化反応が促進せず、コーキングデポジットがほとんど発生しなかったと推測される。
【００３３】
（実施例２）
タービン１２２のインペラの材質であるＮｉ基合金（例えばＩＮＣＯＮＥＬ（登録商標）など）に塗料１、２、３を塗布したもの、および未処理のＮｉ基合金を、ＬＯとＦＯとが８：２で混合された混合試料を気化した雰囲気下、６５０℃で、１２０時間放置した。ここで、塗料１、２はＡｌが分散されたシリコーン系樹脂、塗料３はＣｕが分散されたシリコーン系樹脂である。
【００３４】
図５は、未処理のＦＣＤ、未処理のＮｉ基合金、およびＮｉ基合金に表面処理を施したときのコーキングデポジットの発生量（堆積量）を説明するための説明図である。なお、コーキングデポジットの発生量の評価方法は、上述した実施例１と同様に、特願２００９−１４９６６８号に記載された固形物質生成の評価方法を利用した。
【００３５】
図５に示すように、未処理のＦＣＤのコーキングデポジットの発生量を１．０とした場合、塗料１では０．１倍、塗料２では０．９倍、塗料３では０．２倍、未処理のＮｉ基合金では０．３倍のコーキングデポジットが発生（堆積）した。言い換えると、未処理のＦＣＤのコーキングデポジットの発生量と比較して、未処理のＮｉ基合金および塗料１〜３を塗布したＮｉ基合金のコーキングデポジットの発生量は少なかった。
【００３６】
Ｎｉ基合金は、標準自由エネルギー変化が大きいＮｉの合金であるため、Ｎｉ基合金の影響で、未処理のＮｉ基合金および塗料１〜３を塗布したＮｉ基合金のコーキングデポジットの発生量が、未処理のＦＣＤと比較して少なくなったと推測される。
【００３７】
上述した実施例１、２のように、タービン１２２の翼部およびハウジングの表面に、ＳｉやＮｉ等の標準自由エネルギー変化が−５０ｋＪ／ｍｏｌ以上となる元素を含む被膜を設けることで、タービン１２２の表面におけるコーキングデポジットの発生を低減することができた。
【００３８】
以上に説明したように、本実施形態にかかる堆積防止方法は、炭化反応における標準自由エネルギー変化が−５０ｋＪ／ｍｏｌ以上となる元素を含む被膜をタービン１２２の表面に設けることで、タービン１２２の表面における炭化反応を抑制し、タービン１２２に生じるコーキングデポジットの発生を防止することが可能となる。
【００３９】
以上、図面を参照しながら本発明の好適な実施形態について説明したが、本発明は、このような実施形態に限定されない。当業者であれば、明細書に記載されている範囲において、各種の変更例または修正例を想到し得ることは明らかであり、それらも当然に本発明の技術的範囲に属する。
【産業上の利用可能性】
【００４０】
本発明は、エンジンの排気路に設けられた過給機のタービンにおける炭素質の堆積物（コーキングデポジット）の発生を防止する堆積防止方法および過給機に利用することができる。
【符号の説明】
【００４１】
１１０ …エンジン
１２０ …過給機
１２２ …タービン
１２４ …圧縮機
２０２ …排気路
【図１】
2012098807.tif 000003
【図２】
2012098807.tif 000004
【図３】
2012098807.tif 000005
【図４Ａ】
2012098807.tif 000006
【図４Ｂ】
2012098807.tif 000007
【図５】
2012098807.tif 000008
【国際調査報告】
2012098807.tif 000009
2012098807.tif 000010